НЕЙЛОНОВЫЙ ПРОТЕЗ С ЗУБАМИ С ЛЮБОЙ ВЫСОТОЙ КОРОНКИ

Полезная модель относится к протезированию зубов в ветеринарии и может быть использована при изготовлении съемных нейлоновых протезов верхней фронтальной группы зубов, в том числе таких зубов с высокой коронкой, как клыки.
Из уровня техники известен и наиболее близким решением является способ изготовления нейлоновых протезов. Способ основан на этапах, которые делятся на клинические и лабораторные:
Клинический этап: выбор конструкции, снятие оттисков, передача их в лабораторию.
Лабораторные этапы: отливка модели из супергипса. Модель следует отлить так, чтобы все границы были четкими. Затем начертить границы химическим карандашом будущего протеза. Границы съемных протезов будут такими же, как и у акриловых, но кламмера у них идут продолжением протеза и проходят выше экватора зуба и ниже десневого валика, образованного в области шейки зуба. Когда границы очерчены, модель готовят к дублированию. На этом этапе блокируются зоны поднутрения. Важно подготовить опорные зубы для безболезненного прохождения протеза. Блокировка на опорных зубах производится с помощью параллелометра. Блокировке подвергаются травматические зоны после удаления зубов и все аномалии. Далее изготавливается дублирующая модель из гипса не ниже 4 класса. С момента создания дубликат-модели вплоть до этапа обработки вся работа будет производиться на дубликате. Из восковой пластинки изготавливают восковой базис. В зубах делаются ретенционные отверстия. Далее выполняют постановку как на съемный протез. Делают окончательную моделировку. Моделировка должна быть безупречна, так как нейлон очень тяжело обрабатывать. Подготавливают кювету, специальную для пресования нейлона. Кювету изнутри смазывают вазелиновым маслом и разводят супергипс 3 класса для загипсовки. Загипсовка проводится по системе съемного протеза. Как только гипс застыл, выполняют литник из воска и прилепляют его монолитно к краю базиса протеза. Закручивают кювету по диагонали четырьмя болтами. Кювету помещают в воду на 15 минут для изоляции. Заливают вторую часть, хорошенько простукивая, или на вибростолике. После застывания гипса необходимо вывернуть болты и поместить кювету в кипящую воду на 10 минут. Далее раскрыть кювету, вымыть остатки воска горячей водой, обработать поверхность формы и контрформы разделительным лаком. Нужно следить, чтобы лак не попал как на поверхность акрилового зуба, так и в ретенционные отверстия. После высыхания разделительного лака соединить кювету и закрутить все болты.
Подготавливается термопласт к работе. Можно использовать нейлон, расфасованный как в алюминиевых картриджах, так и в полиэтиленовых упаковках. Включить нагревательный элемент инжекционной машины и прогреть его до необходимой температуры в зависимости от выбранного типа нейлона. Картридж вставляется в инжекционную машину. После прогрева картриджа вставляется подготовленная кювета в инжекционную машину и закрепляется плотно с помощью зажимов.
Под высоким давлением нейлон заполняет пространства, ранее отмоделированные воском.
Удалить кювету из инжекционной машины. Оставить кювету при комнатной температуре в течение 20 минут и затем поместить ее в холодную воду до полного охлаждения. Кювета должна остыть до комнатной температуры не только снаружи, но и внутри. Если открыть кювету и удалить из нее протез теплым, он даст линейную усадку и не будет соответствовать мастер-модели. После раскрытия кюветы и извлечения протеза его очищают от гипса. Для более аккуратной очистки протеза можно использовать ультразвуковую ванну с добавлением жидкости для очистки пластмассы от гипса. После этого его обрабатывают. Вначале диском обрезаем литники, фрезой для акрила с крупными сечениями на низких оборотах снимаем неровности, проходим границы протеза. В общем, делаем черновую обработку. Обработка и сглаживание поверхности происходите помощью боров, фрез и резиновых полиров с алмазным напылением.
Обработка протеза и коррекция его в клинике проводится фрезой с крупными насечками.
Заусенцы и тянущиеся нити легко обрезаются скальпелем. Поверхность базиса обрабатывается стоматологическими резинками и полируются хлопчатобумажной щеткой со специальной пастой для нейлона.
Недостатком известной технологии является вообще невозможность съемного протезирования зубов у собак по причине того, что они не имеют выраженного клинического экватора, не говоря о том, чтобы протезировать такие зубы с высокой коронкой, как клыки.
Сегодня остро стоит проблема эстетического протезирования зубов у собак, особенно клыков в их естественной высоте коронки, чтобы это негативно не отражалось на функции всей зубочелюстной системы.
Целью настоящей полезной модели является решение данной проблемы.
Техническим результатом заявленной полезной модели является возможность съемного протезирования верхней фронтальной группы зубов у собак, в том числе таких зубов с высокой коронкой, как клыки.
Указанный технический результат достигается за счет того, что протез, выполненный из нейлона путем заполнения полостей кюветы в инжекционной машине, в котором залит акриловый зуб, отличающийся тем, что в основании зуба выполнено углубление, из которого просверлено не менее двух сквозных каналов, выходящих выше уровня десны на небно-латеральную и небно-медиальную поверхность зуба, причем сквозные каналы заполнены нейлоном.
Кроме того, чуть выше дна углубления снаружи по всей окружности зуба может быть выполнена неглубокая бороздка.
Предпочтительно выходы каналов расширены конусообразно так, что вершина конуса направлена к углублению, причем зона конусообразного расширения также залита нейлоном.
Краткое описание чертежей
На Фиг.1 показаны фотографии мероприятий по снятию оттиска с челюсти животного.
На Фиг.2 показаны рабочая и вспомогательная модели.
На Фиг.3 показано вычерчивание границ будущего протеза на рабочей модели.
На Фиг.4 показан принцип выполнения в зубе углубления.
На Фиг.5 показан принцип выполнения в зубе сквозных каналов.
На Фиг.6 показан принцип заполнения сквозных каналов зуба нейлоном, где 10 - нейлон.
На Фиг.7 показан закрепленный зуб на нейлоновом протезе.
На Фиг.8 показана восковая модель будущего протеза с готовым акриловым зубом, которая в дальнейшем помещается в инжекционную машину и замещается нейлоном, где 11 - восковая заливка.
На Фиг.9 показан готовый протез, где 12 - готовый базис протеза из нейлона.
Осуществление полезной модели
В ветеринарной клинике снимается оттиск с челюсти с частичной адентией (см. Фиг.1). Используется оттискная масса, которая не создает давление на протезное ложе (альгинатная или силиконовая низкой вязкости). Также снимается оттиск со здоровой челюсти.
В лаборатории отливается мастер-модель из супергипса не ниже 4 класса. После застывания гипса с помощью острого инструмента на мастер-модели необходимо удалить возможные пузырьки с поверхностей зубов и протезного ложа. В данном случае модель не дублируется, так как анатомически на зубах собак отсутствует или слабо выражен клинический экватор, поэтому отсутствуют и поднутрения. Полученная рабочая модель (2) с вспомогательной (1) (см. Фиг.2) устанавливается в окклюдатор, на рабочей модели (2) расчерчиваются границы (3) будущего протеза (см. Фиг.3). Из восковой пластинки изготавливается восковой базис. После изготовления воскового базиса приступают к расстановке зуба.
Зуб, аналогичный антимеру, моделируется из воска. Затем он гипсуется в кювету и помещается в кипящую воду. Вываривается воск и замещается акрилом. После извлечения акрилового зуба он обрабатывается и полируется. Так как у нейлона нет химической связи с акрилом, в зубе создаются специальные ретенционные пункты. В изготовленном из акрила зубе (4) (см. Фиг.4) в основании, просверливается углубление (5) большим шаровидным бором (6). Затем из углубления (5) с помощью сверла (7) просверливаются сквозные каналы (8) (см. Фиг.5), выходящие выше уровня десны на небно-латеральную и небно-медиальную поверхность зуба (4) (не менее двух). Выходы каналов (8) немного расширяются на конус (9) (верхушка конуса направлена к углублению). Также чуть выше дна углубления снаружи по всей окружности зуба шаровидным бором делается неглубокая бороздка.
Искусственный зуб (4) с ретенционными каналами соответственно прикусу устанавливается на восковой базис (11) (см. Фиг.8). Зуб (4) не должен располагаться непосредственно на альвеолярном гребне. Между искусственным зубом и альвеолярным гребнем должен быть слой воска, иначе термопластический материал во время инжекции может не попасть в ретенционные каналы. Необходимо убедиться, что есть место для слоя полиамидного материала. После расстановки зуба приступают к моделированию резцово-зубо-десневых кламмеров, при этом обращают внимание на анатомические возможности их расположения. Затем модель готовят к гипсованию в кювету. На рабочей модели сошлифовывают зубы, которые могут служить ретенционными пунктами, не затрагивая при этом границу восковой композиции. Восковой базис должен иметь глянцевую поверхность.
Модель гипсуется в кювету. До начала паковки модель необходимо выдержать в воде в течение 15 минут. Основание кюветы смазывается вазелиновым маслом, чтобы гипс не прилипал к кювете. Необходимо следить за тем, чтобы масло не попадало в отверстие для литника. Супергипс 3 класса разводят в пропорциях, рекомендуемых производителем, и модель загипсовывается в нижнюю половину кюветы. Закрывают гипсом поднутрения, образованные моделью. В гипсе делается место для прохождения основного литника. Перед заливкой верхней половины кюветы необходимо сформировать из воска литниковую систему. Необходимо следить за тем, чтобы литниковое отверстие было полностью заполнено воском, а поверхность гипса должна быть гладкой и без поднутрений. Вторая половина кюветы также смазывается вазелином. Обе половины кюветы соединяются и закрепляются при помощи четырех болтов. Болты вворачиваются по диагоналям для исключения возможных перекосов. Кювету помещают в воду на 15 минут для изоляции. Через верхнее входное отверстие заливается супергипс. После застывания гипса необходимо вывернуть болты и поместить кювету в кипящую воду на 10 минут. Далее раскрыть кювету, вымыть остатки воска горячей водой, обработать поверхность формы и контрформы разделительным лаком. Нужно следить, чтобы лак не попал как на поверхность акрилового зуба, так и в ретенционные отверстия. После высыхания разделительного лака соединить кювету и закрутить все болты.
Подготавливается термопласт к работе. Можно использовать нейлон, расфасованный как в алюминиевых картриджах, так и в полиэтиленовых упаковках. Включить нагревательный элемент инжекционной машины и прогреть его до необходимой температуры в зависимости от выбранного типа нейлона. Картридж вставляется в инжекционную машину. После прогрева картриджа вставляется подготовленная кювета в инжекционную машину и закрепляется плотно с помощью зажимов.
Под давлением нейлон (10) заполняет все ретенционные каналы зуба (8) и на выходе расширяется в конусообразных углублениях (9) на небно-латеральной и небно-медиальной поверхности зуба (4) (см. Фиг.6). Также нейлон обжимает зуб, заполняя бороздку по периферии, тем самым стабилизируя и укрепляя зуб в области основания.
Далее удаляют кювету из инжекционной машины. Оставляют кювету при комнатной температуре в течение 20 минут «(см. Фиг.8) - это не фигура 8, лучше эту ссылку удалить тогда» и затем помещают в холодную воду до полного охлаждения. Кювета должна остыть до комнатной температуры не только снаружи, но и внутри. Если открыть кювету и удалить из нее протез теплым, он даст линейную усадку и не будет соответствовать мастер-модели. После раскрытия кюветы и извлечения протеза (см. Фиг.9) его очищают от гипса. Для более аккуратной очистки протеза можно использовать ультразвуковую ванну с добавлением жидкости для очистки пластмассы от гипса. После этого его обрабатывают. Вначале диском обрезают литники. Фрезой для акрила с крупными сечениями на низких оборотах снимают неровности, проходят границы протеза. В общем, делают черновую обработку. Обработка и сглаживание поверхности происходит с помощью боров, фрез и резиновых полиров с алмазным напылением.
Обработка протеза и коррекция его в клинике проводится фрезой с крупными насечками. Заусенцы и тянущиеся нити легко обрезаются скальпелем. Поверхность базиса обрабатывается стоматологическими резинками и полируются хлопчатобумажной щеткой со специальной пастой для нейлона.